(57)【特許請求の範囲】
【請求項１】
長鎖の炭化水素基を有するスルフォン酸化合物よりなる界面活性剤が含有された水系媒体中において、少なくとも１種の２価以上のカルボン酸と少なくとも１種の２価以上のアルコールとを含有する重合性単量体およびワックスからなる油滴を形成させ、当該油滴において前記カルボン酸と前記アルコールとを重縮合させてワックス含有ポリエステル樹脂粒子を得る重合工程と、
少なくとも当該ワックス含有ポリエステル樹脂粒子を、水系媒体中で凝集させる凝集工程とを有することを特徴とするトナーの製造方法。
【請求項２】
水系媒体中に含有される界面活性剤が、臨界ミセル濃度以下であることを特徴とする請求項１に記載のトナーの製造方法。
【請求項３】
界面活性剤に係る化合物は、その炭化水素基が炭素数８〜４０のものであることを特徴とする請求項１または請求項２に記載のトナーの製造方法。
【請求項４】
前記重合工程が行われた水系媒体において、前記凝集工程が行われることを特徴とする請求項１〜請求項３のいずれかに記載のトナーの製造方法。
【請求項５】
重合性単量体が、少なくとも１種の３価以上のカルボン酸および／または少なくとも１種の３価以上のアルコールを含有するものであることを特徴とする請求項１〜請求項４のいずれかに記載のトナーの製造方法。
【請求項６】
前記ワックスが、少なくとも炭化水素系ワックス類、エステル系ワックス類、天然物系ワックス類、およびアミド系ワックス類より選択されたものであることを特徴とする請求項１〜請求項５のいずれかに記載のトナーの製造方法。
【請求項７】
請求項１〜請求項６のいずれかに記載のトナーの製造方法によって得られることを特徴とするトナー。
【請求項８】
前記着色粒子によるトナー粒子について、形状係数が１．０〜１．６の範囲にあるトナー粒子の割合が６５個数％以上であることを特徴とする請求項７に記載のトナー。
【請求項９】
前記着色粒子によるトナー粒子について、形状係数の変動係数が１６％以下であるトナー粒子からなることを特徴とする請求項７または請求項８に記載のトナー。
【請求項１０】
前記着色粒子によるトナー粒子について、個数粒度分布における個数変動係数が２７％以下であるトナー粒子からなることを特徴とする請求項７〜請求項９のいずれかに記載のトナー。
【請求項１１】
角がない着色粒子の割合が５０個数％以上であることを特徴とする請求項７〜請求項１０のいずれかに記載のトナー。
【請求項１２】
潜像担持体上に形成された潜像をトナーを含む現像剤で現像し、可視化した後に転写材にトナーを転写する工程を含む画像形成方法において、前記トナーとして、請求項７〜請求項１１のいずれかに記載のトナーが用いられることを特徴とする画像形成方法。
【発明の詳細な説明】
【技術分野】
【０００１】
本発明は、トナーの製造方法およびこの製造方法によって得られるトナー並びに画像形成方法に関するものである。
【背景技術】
【０００２】
電子写真方式による画像形成方法によって画像を形成するに際して、画像の高画質化を図るためにトナーの小粒径化が求められており、この要請に応じて重合トナーが製造されている。この重合トナーは、乳化重合法などの重合法による重合工程を経ることによって得られる樹脂粒子、着色剤粒子および必要に応じてその他の粒子などのトナー構成成分の粒子を凝集させて得られる着色粒子によるトナー粒子により、構成されるものである。
従来、重合トナーを得るための樹脂粒子としては、乳化剤を含有してなる水系媒体中に原料の重合性単量体を分散させて油滴を形成させ、重合開始剤を添加することで油滴においてラジカル重合が行われる乳化重合法によって調製した、例えばスチレン−アクリル系樹脂粒子が挙げられる（例えば、特許文献１および特許文献２参照）。
【０００３】
しかしながら、このようなトナーの製造方法においては、ラジカル重合に用いることができる単量体の種類が限定されるために、得られるトナーがビニル系樹脂粒子やアクリル系樹脂粒子よりなるトナー粒子からなるものに限定されてしまう。
【０００４】
そして、ポリエステル樹脂は、その優れた粘弾性により得られるトナーが定着性に優れたものとなることから、ポリエステル樹脂よりなるトナー粒子を含有するトナーが望まれている。
このようなポリエステル樹脂を含有したトナーを得るために、例えばポリエステル樹脂を有機溶媒に溶解させた溶液を水系媒体中に分散させてポリエステル樹脂粒子を形成させ、次いでこのポリエステル樹脂粒子同士を着色剤粒子などと共に凝集させ、その後、脱溶媒してトナー粒子を得るトナーの製造方法が提案されている（例えば、特許文献３参照。）。
一方、ポリエステル樹脂のみよりなるトナー粒子からなるトナーにおいては、定着工程における離型性を十分に得られずにオフセット現象などが発生してしまうことがあり、このために、例えばトナー粒子を構成するポリエステル樹脂中に離型剤としてワックスを添加することにより、高い離型性を得ることが広く行われている。
【０００５】
しかしながら、ワックスを高い均一性でポリエステル樹脂中に分散させることは難しく、その結果、形成されたトナー粒子からのワックスの遊離現象が発生して、遊離されたワックスが例えば二成分現像剤においてはキャリアへ移行、一成分現像剤においては現像スリーブなどへ移行することによりトナーの帯電量が大きく低減され、結局、カブリやトナー飛散などの異常画像を生じ、長期間にわたって安定した画像を形成することが困難となってしまう。
特に、カラートナーによるトナー像を複数重ねてカラー画像を形成する画像形成方法では、帯電量などの微小変化による現像トナー量の僅かな変化により、色再現性が大きく低減されてしまう。
【０００６】
ポリエステル樹脂中にワックスを高い均一性で分散することが難しい理由としては、明確ではないが、例えば、従来の、ポリエステル樹脂およびワックスを溶融・混練した後に粉砕して粒子を形成する方法や、ポリエステル樹脂およびワックスを共溶媒に溶解させて水系媒体中に分散させ、次いで脱溶媒して粒子を形成する方法では、ポリエステル樹脂は分子鎖中にエステル基などの極性基を多数含有する物質であるところ、ワックスは基本的に長鎖の炭化水素基などの非極性基を分子中に有する物質なので、ワックスとポリエステル樹脂とが、いわゆる相分離の状態となるためであると推測される。
【特許文献１】特開２０００−２１４６２９号公報
【特許文献２】特開２００１−１２５３１３号公報
【特許文献３】特開２００４−１０９８４８号公報
【発明の開示】
【発明が解決しようとする課題】
【０００７】
本発明は、以上のような事情に基づいてなされたものであって、その目的は、ポリエステル樹脂およびワックスを含有する重合トナーであって、画像形成を行う際の定着工程における低温定着性などの定着性および細線再現性に優れ、しかも、ワックスの遊離現象などを発生させずに、高画質な画像を長期間にわたって安定的に形成することができるトナーの製造方法、およびこのトナーの製造方法によって得られるトナー、並びに当該トナーを用いた画像形成方法を提供することにある。
【課題を解決するための手段】
【０００８】
本発明のトナーの製造方法は、長鎖の炭化水素基を有するスルフォン酸化合物よりなる界面活性剤が含有された水系媒体中において、少なくとも１種の２価以上のカルボン酸と少なくとも１種の２価以上のアルコールとを含有する重合性単量体およびワックスからなる油滴を形成させ、当該油滴において前記カルボン酸と前記アルコールとを重縮合させてワックス含有ポリエステル樹脂粒子を得る重合工程と、
少なくとも当該ワックス含有ポリエステル樹脂粒子を、水系媒体中で凝集させる凝集工程とを有することを特徴とする。
【０００９】
本発明のトナーの製造方法においては、水系媒体中に含有される界面活性剤が、臨界ミセル濃度以下であることが好ましく、さらに、界面活性剤に係る化合物は、その炭化水素基が炭素数８〜４０のものであることが好ましい。
【００１０】
本発明のトナーの製造方法においては、前記重合工程が行われた水系媒体において、前記凝集工程が行われることが好ましい。
【００１１】
本発明のトナーの製造方法においては、重合性単量体が、少なくとも１種の３価以上のカルボン酸および／または少なくとも１種の３価以上のアルコールを含有する構成とすることができる。
【００１２】
本発明のトナーの製造方法においては、前記ワックスが、少なくとも炭化水素系ワックス類、エステル系ワックス類、天然物系ワックス類、およびアミド系ワックス類より選択されたものであることが好ましい。
【００１３】
本発明のトナーは、上記のトナーの製造方法によって得られることを特徴とする。
また、本発明のトナーにおいては、前記着色粒子によるトナー粒子について、形状係数が１．０〜１．６の範囲にあるトナー粒子の割合が６５個数％以上であることが好ましく、また、前記着色粒子によるトナー粒子について、形状係数の変動係数が１６％以下であるトナー粒子からなることが好ましく、また、前記着色粒子によるトナー粒子について、個数粒度分布における個数変動係数が２７％以下であるトナー粒子からなることが好ましく、さらに、角がない着色粒子の割合が５０個数％以上であることが好ましい。
【００１４】
本発明の画像形成方法は、潜像担持体上に形成された潜像をトナーを含む現像剤で現像し、可視化した後に転写材にトナーを転写する工程を含む画像形成方法において、前記トナーとして、上記のトナーが用いられることを特徴とする。
【発明の効果】
【００１５】
本発明者らは、鋭意検討した結果、ポリエステル樹脂の原料である２価以上のカルボン酸および２価以上のアルコールと、離型剤であるワックスとが共存してなる油滴を水系媒体中で調製し、ワックスの存在下で前記カルボン酸と前記アルコールとの重縮合によりポリエステル樹脂を形成させることによって、ワックスがポリエステル樹脂中に高い均一性で分散されたワックス含有ポリエステル樹脂粒子を調製し、このワックス含有ポリエステル樹脂粒子を着色剤粒子などと共に水系媒体中で凝集させることによって、ワックス含有ポリエステル樹脂粒子による重合トナーを簡単に調製できることを見出した。
【００１６】
本発明のトナーの製造方法によれば、重合工程においてポリエステル樹脂の原料およびワックスを含有した油滴において、水系媒体中でワックスの存在下に重縮合によりポリエステル樹脂が調製されるので、ワックス含有ポリエステル樹脂粒子によるトナーを簡単に製造することができる。
すなわち、ポリエステル樹脂それ自体とワックスとの混合工程なしに、ポリエステル樹脂を重合するための原料とワックスとを混合、あるいは溶解させ、特定の酸性基を有する界面活性剤が含有された水系媒体中に分散させて油滴を形成させ、次いで、ポリエステル樹脂粒子の原料である２価以上のカルボン酸および２価以上のアルコールを、ワックスの存在下で重縮合させることで、ワックスが高い均一性で分散されたワックス含有ポリエステル樹脂粒子を簡単に調製することができ、従って、当該ワックス含有ポリエステル樹脂粒子を着色剤粒子などと共に凝集させて着色粒子を得ることによって、ワックスが高い均一性で分散されたトナーを簡単に製造することができる。
【００１７】
また、本発明のトナーの製造方法において、ワックス含有ポリエステル樹脂粒子を調製するための重合性単量体として、少なくとも１種の、３価以上のカルボン酸または３価以上のアルコールを含有するものを用いることで、重合工程において架橋構造のワックス含有ポリエステル樹脂粒子を得ることができ、従って、架橋構造のワックス含有ポリエステル樹脂粒子を含有するトナーを簡単に製造することができる。
【００１８】
さらに、本発明のトナーの製造方法において、ワックス含有ポリエステル樹脂粒子を凝集させる凝集工程を、重合工程において油滴を形成した水系媒体において行うことで、重合工程および凝集工程を反応容器の移し替えなどをすることなく連続して行うことができるため、トナーをより簡単に製造することができる。
【００１９】
本発明のトナーによれば、基本的に、これを構成するトナー粒子が、ワックスがポリエステル樹脂中に高い均一性で分散されたワックス含有ポリエステル樹脂粒子を有する着色粒子よりなるものであるために、トナーに含有されたポリエステル樹脂の優れた粘弾性および当該トナーに含有されたワックスの離型性によって定着オフセット現象の発生が低減されて優れた低温定着性が得られ、しかも、ワックスの遊離などの現象が発生せず、さらに、このワックス含有ポリエステル樹脂粒子が特定の重合工程を経て得られるものであるために、小粒径でかつ粒子間のバラツキがなく、帯電量分布がシャープであるトナー粒子が得られて転写材への優れた定着性が実現されると共に、形成される画像について優れた細線再現性が実現され、その結果、高画質な画像を長期間にわたって安定的に形成することができる。
【００２０】
本発明の画像形成方法によれば、上記のトナーを使用するために、高画質な画像を長期間にわたって安定的に形成することができる。
【発明を実施するための最良の形態】
【００２１】
本発明のトナーは、以下に詳述するトナーの製造方法によって得られる重合トナーであって、ワックス含有ポリエステル樹脂粒子を必要に応じて着色剤粒子などと共に凝集させてなる着色粒子によるトナー粒子によって、構成されるものである。
【００２２】
＜トナーの製造方法＞
本発明のトナー製造方法は、長鎖の炭化水素基を有するスルフォン酸化合物よりなる界面活性剤（以下、「酸性基含有界面活性剤」ともいう。）が含有された水系媒体中において、少なくとも１種の２価以上のカルボン酸（以下、「多価カルボン酸」という。）および少なくとも１種の２価以上のアルコール（以下、「多価アルコール」という。）よりなる重合性単量体およびワックスを含有する樹脂粒子形成用組成物からなる油滴を形成させ、当該油滴においてワックスの存在下に多価カルボン酸と多価アルコールとを重縮合させることによってワックス含有ポリエステル樹脂粒子を得る重合工程と、少なくとも当該ワックス含有ポリエステル樹脂粒子と着色剤粒子とを水系媒体中で凝集させて着色粒子を得る凝集工程とを有する。
【００２３】
このようなトナーの製造方法の一例としては、
（１）多価カルボン酸、多価アルコールおよびワックスを混合して樹脂粒子形成用組成物を調製し、当該樹脂粒子形成用組成物を酸性基含有界面活性剤が含有された水系媒体中に分散させる油滴形成工程、
（２）得られる樹脂粒子形成用組成物の水系分散系を重合処理することにより、ワックス含有ポリエステル樹脂粒子の分散液を調製する重合工程、
（３）得られるワックス含有ポリエステル樹脂粒子、着色剤粒子、および必要に応じて荷電制御剤粒子などのトナー構成成分の粒子を水系媒体中で凝集して融着させて着色粒子を得る凝集工程、
（４）得られる着色粒子を水系媒体中より濾別し、当該着色粒子から界面活性剤などを洗浄除去する濾過・洗浄工程、
（５）洗浄処理された着色粒子の乾燥工程
から構成された方法が挙げられ、
（６）乾燥処理された着色粒子に外添剤を添加する外添剤添加工程
を加えてもよい。
トナーを構成するトナー粒子とは、外添剤を添加する場合には着色粒子に外添剤を添加した粒子をいい、外添剤を添加しない場合には着色粒子そのものをいう。
【００２４】
（１）油滴形成工程；
多価カルボン酸および多価アルコールが含有されてなる重合性単量体およびワックスからなる樹脂粒子形成用組成物が、臨界ミセル濃度以下の濃度の酸性基含有界面活性剤が溶解された水系媒体中に添加され、機械的エネルギーを利用して分散されて油滴が形成される。
【００２５】
ここに、機械的エネルギーによる油滴分散を行うための分散機としては、特に限定されるものではなく、例えば高速回転するローターを備えた撹拌装置「クレアミックス（ＣＬＥＡＲＭＩＸ）」（エム・テクニック（株）製）、超音波分散機、機械式ホモジナイザー、マントンゴーリンおよび圧力式ホモジナイザーなどを挙げることができる。
また、油滴は、分散した状態で数平均一次粒子径が５０〜５００ｎｍとされることが好ましく、更に好ましくは７０〜３００ｎｍである。
【００２６】
本発明でいうところの「水系媒体」とは、少なくとも水が５０質量％以上含有されたものをいう。ここに、水以外の成分としては、水に溶解する有機溶剤を挙げることができ、例えばメタノール、エタノール、イソプロパノール、ブタノール、アセトン、メチルエチルケトン、テトラヒドロフランなどが挙げられる。これらのうち、樹脂を溶解しない有機溶剤であるメタノール、エタノール、イソプロパノール、ブタノールのようなアルコール系有機溶剤を使用することが好ましい。
【００２７】
〔酸性基含有界面活性剤〕
本発明のトナーの製造方法において用いられる酸性基含有界面活性剤は、長鎖の炭化水素基よりなる疎水性基と酸性基よりなる親水基とを有する化合物である。
ここに、「長鎖の炭化水素基」とは、主鎖の炭素数が８以上である炭化水素基により構成されているものを示し、この長鎖の炭化水素基としては、例えば主鎖の炭素数が８〜４０のアルキル基、アルキル基を置換基として有してもよい芳香族炭化水素基などが挙げられ、好ましくは主鎖の炭素数が８〜３０のアルキル基を有するフェニル基を挙げることができる。
【００２８】
酸性基含有界面活性剤の具体的な好ましい例として、長鎖の炭化水素基を有するスルフォン酸を挙げることができる。具体的な例としては、ドデシルスルフォン酸、エイコシルスルフォン酸、デシルベンゼンスルフォン酸、ドデシルベンゼンスルフォン酸およびエイコシルベンゼンスルフォン酸などのスルフォン酸類などを挙げることができる。
【００２９】
酸性基含有界面活性剤は、酸性基および長鎖の炭化水素基が種々の無機基あるいは有機基を介して結合されたものとすることができるが、酸性基および長鎖の炭化水素基が直接結合されたものであることが好ましい。この理由としては明確ではないが、疎水性基である長鎖の炭化水素基と親水性基である酸性基とが直結した構造であることで、水系媒体中において水系媒体（水相）へ酸性基が配向すると共に樹脂粒子形成用組成物よりなる油滴（油相）へ疎水性基が配向する状態が確実に実現され、油滴の安定化が得られると共に重縮合反応において生成する水を効果的に水相へ排出することができるためであると推定される。
【００３０】
この酸性基含有界面活性剤は、水系媒体中において臨界ミセル濃度以下の濃度となる量が含有されることが好ましい。水系媒体中に酸性基含有界面活性剤が臨界ミセル濃度以下の濃度となる量が含有されることによって、水系媒体中においてミセルを形成させずに油滴を安定に形成させることができる。また、過剰な界面活性剤が存在していないために、安定した油滴が形成された状態ではすべての界面活性剤が当該油滴の周囲において適正に配向しているものと予想され、このような適正な配向状態によって、下記（２）に詳述する重合工程における重縮合反応の脱水に係る触媒としての機能が確実に発揮されて重縮合反応の反応速度を高くすることができるものと推定される。
具体的には、酸性基含有界面活性剤は、水系媒体中において臨界ミセル濃度以下であればよく、具体的には臨界ミセル濃度の８０％以下、さらに好ましくは７０％以下であるが、限定されるものではない。酸性基含有界面活性剤の含有量の下限値は、ポリエステルを得るための重縮合反応において触媒の作用が発揮される程度であればよく、この下限値を含めると、酸性基含有界面活性剤の含有量は、より具体的には、水系媒体中の０．０１〜２質量％、さらに好ましくは０．１〜１．５質量％である。
【００３１】
水系媒体中には、重合性単量体およびワックスを含有する樹脂粒子形成用組成物よりなる油滴の安定化のために、適宜のアニオン系界面活性剤やノニオン系界面活性剤を含有させてもよい。
【００３２】
〔多価カルボン酸〕
本発明のトナーの製造方法に用いられる重合性単量体に含有される多価カルボン酸は、２価以上のカルボン酸であって、例えば、シュウ酸、マロン酸、コハク酸、グルタル酸、アジピン酸、ピメリン酸、スベリン酸、アゼライン酸、セバシン酸、マレイン酸、フマール酸、シトラコン酸、イタコン酸、グルタコン酸、ｎ−ドデシルコハク酸、ｎ−ドデセニルコハク酸、イソドデシルコハク酸、イソドデセニルコハク酸、ｎ−オクチルコハク酸、ｎ−オクテニルコハク酸などのジカルボン酸類；フタル酸、イソフタル酸、テレフタル酸、ナフタレンジカルボン酸などの芳香族ジカルボン酸類；トリメリット酸、ピロメリット酸、これらの酸無水物、あるいは酸塩化物などの３価以上のカルボン酸類などを挙げることができる。
多価カルボン酸は、１種または２種以上を組み合わせて用いることができる。
【００３３】
多価カルボン酸として３価以上のカルボン酸類を用いると、重合工程において架橋構造のポリエステル樹脂よりなるワックス含有ポリエステル樹脂粒子を得ることができる。
３価以上のカルボン酸類の使用割合は、多価カルボン酸全体の０．１質量％〜１０質量％であることが好ましい。
【００３４】
〔多価アルコール〕
本発明のトナーの製造方法に用いられる重合性単量体に含有される多価アルコールは、２価以上のアルコールであって、例えば、エチレングリコール、ジエチレングリコール、トリエチレングリコール、１，２−プロピレングリコール、１，３−プロピレングリコール、１，４−ブタンジオール、１，４−ブチレンジオール、ネオペンチルグリコール、１，５−ペンタングリコール、１，６−ヘキサングリコール、１，７−ヘプタングリコール、１，８−オクタンジオール、１，９−ノナンジオール、１，１０−デカンジオール、ピナコール、シクロペンタン−１，２−ジオール、シクロヘキサン−１，４−ジオール、シクロヘキサン−１，２−ジオール、シクロヘキサン−１，４−ジメタノール、ジプロピレングリコール、ポリエチレングリコール、ポリプロピレングリコール、ポリテトラメチレングリコール、ビスフェノールＡ、ビスフェノールＺ、水素添加ビスフェノールＡなどのジオール類；グリセリン、トリメチロールエタン、トリメチロールプロパン、ペンタエリスリトール、ソルビトール、トリスフェノールＰＡ、フェノールノボラック、クレゾールノボラックなどの３価以上の多価脂肪族アルコール類；上記３価以上の多価脂肪族アルコール類のアルキレンオキサイド付加物などを挙げることができる。
多価アルコールは、１種または２種以上を組み合わせて用いることができる。
【００３５】
多価アルコールとして３価以上の多価脂肪族アルコール類、またはそのアルキレンオキサイド付加物を用いると、重合工程において架橋構造のポリエステル樹脂よりなるワックス含有ポリエステル樹脂粒子を得ることができる。
３価以上の多価脂肪族アルコール類、またはそのアルキレンオキサイド付加物の使用割合は、多価アルコール全体の０．１質量％〜１０質量％であることが好ましい。
【００３６】
上記の多価アルコールと多価カルボン酸との比率は、多価アルコールの水酸基［ＯＨ］と多価カルボン酸のカルボキシル基［ＣＯＯＨ］との当量比［ＯＨ］／［ＣＯＯＨ］が、好ましくは１．５／１〜１／１．５、更に好ましくは１．２／１〜１／１．２である。
多価アルコールと多価カルボン酸との比率が上記の範囲であることにより、所望の分子量を有するポリエステル樹脂を確実に得ることができる。
【００３７】
多価カルボン酸および多価アルコールとしては、これらが重縮合されることによって得られるポリエステル樹脂のガラス転移点温度が２０〜９０℃、軟化点温度が８０〜２２０℃となるものが選択されることが好ましく、ガラス転移点温度が３５〜６５℃、軟化点温度が８０〜１５０℃となるものがさらに好ましい。ガラス転移点温度は示差熱量分析方法の第２回目の昇温時にオンセット法で測定されるものであり、軟化点温度は高化式フローテスターの１／２法で測定することができる。
【００３８】
重合性単量体には、多価カルボン酸および多価アルコールと共に、極少量の１価のカルボン酸および／または１価のアルコールを含有させることができる。このような１価のカルボン酸および１価のアルコールは、油滴における重縮合反応において重合停止剤として作用するものであって、その添加量によって得られるポリエステル樹脂の分子量を調節することができる。
【００３９】
〔ワックス〕
本発明のトナーの製造方法に用いられる樹脂粒子形成用組成物に含有されるワックスは、少なくとも炭化水素系ワックス類、エステル系ワックス類、天然物系ワックス類、およびアミド系ワックス類より選択されたものであることが好ましい。
【００４０】
炭化水素系ワックス類としては、低分子量ポリエチレンワックス、低分子量ポリプロピレンワックス、マイクロクリスタリンワックス、フィッシャートロプシュワックス、パラフィンワックスなどを挙げることができる。
エステル系ワックス類としては、高級脂肪酸と高級アルコール類とのエステルなどを挙げることができ、さらに具体的には、エチレングリコールステアリン酸エステル、エチレングリコールベヘン酸エステル、ネオペンチルグリコールステアリン酸エステル、ネオペンチルグリコールベヘン酸エステル、１，６−ヘキサンジオールステアリン酸エステル、１，６−ヘキサンジオールベヘン酸エステル、グリセリンステアリン酸エステル、グリセリンベヘン酸エステル、ペンタエリスリトールステアリン酸エステル、ペンタエリスリトールベヘン酸エステル、クエン酸ステアリル、クエン酸ベヘニル、リンゴ酸ステアリル、リンゴ酸ベヘニルなどを挙げることができる。
天然物系ワックスとしては、カルナウバワックス、蜜蝋、雪蝋などを挙げることができる。
これらは、１種または２種以上を組み合わせて用いることができる。
【００４１】
ワックスの含有量は、樹脂粒子形成用組成物全体において２〜３０質量％、好ましくは３〜２５質量％、さらに好ましくは４〜２０質量％とされる。
【００４２】
〔有機溶剤〕
本発明のトナーの製造方法に用いられる樹脂粒子形成用組成物は、有機溶剤などの種々の油溶性の成分を含有するものであってもよい。このような有機溶剤としては、例えばトルエン、酢酸エチルなど、沸点が低く、かつ、水への溶解性が低いものを挙げることができる。
【００４３】
また、本発明のトナーの製造方法に用いられる樹脂粒子形成用組成物は、着色剤を含有させたものとすることもできる。このような着色剤を含有させた樹脂粒子形成用組成物を用いて重合することによって、予め着色されたワックス含有ポリエステル樹脂粒子を得ることができる。
【００４４】
（２）重合工程；
重合工程においては、油滴形成工程において水系媒体中に分散された油滴において、多価カルボン酸と多価アルコールとが重縮合されてワックス含有ポリエステル樹脂粒子が得られる。
【００４５】
この重合工程においては、形成された油滴の表面において酸性基含有界面活性剤が酸性基からなる親水基を水相に、長鎖の炭化水素基からなる疎水基を油相に配向した状態となっており、この油滴と水相との界面に存在する酸性基が脱水の触媒的な効果を発揮して重縮合において生成する水が油滴から除去され、結果として、水系媒体中に存在する油滴において脱水を伴う重縮合反応が進むものと推定される。
【００４６】
重縮合を行う重合温度は、樹脂粒子形成用組成物に含有される多価カルボン酸および多価アルコールの種類にもよるが、通常４０℃以上、好ましくは５０〜１５０℃であり、水系媒体における水の沸点以下とする目的から、５０〜１００℃であることがさらに好ましい。また、重合反応時間は、ワックス含有ポリエステル樹脂粒子を形成する重縮合の反応速度にもよるが、通常は４〜１０時間である。
【００４７】
重合工程において得られるワックス含有ポリエステル樹脂粒子は、ゲルパーミエーションクロマトグラフィー（ＧＰＣ）により測定される分子量が重量平均分子量（Ｍｗ）で１０，０００以上、好ましくは２０，０００〜１０，０００，０００、さらに好ましくは３０，０００〜１，０００，０００であることが好ましい。重量平均分子量が１０，０００未満である場合は、当該トナーを用いた画像形成動作の定着工程において高温時にオフセット現象が発生するおそれがあるものとなる。
また、このワックス含有ポリエステル樹脂粒子は、ＧＰＣにより測定される分子量が数平均分子量（Ｍｎ）で２０，０００以下、好ましくは１，０００〜１０，０００、さらに好ましくは２，０００〜８，０００である。数平均分子量が２０，０００を超える場合は、当該トナーを用いた画像形成の定着工程における低温定着性、およびカラーのトナーとした場合に画像形成によって得られる画像について所望の光沢性が得られないおそれがある。
【００４８】
（３）凝集工程；
凝集工程においては、上記（２）の重合工程により得られるワックス含有ポリエステル樹脂粒子の分散液と、着色剤粒子や必要に応じて荷電制御剤粒子、その他トナー構成成分の粒子の分散液とを混合して凝集用分散液を調製し、ワックス含有ポリエステル樹脂粒子および着色剤粒子などを水系媒体中で凝集させて融着させ、着色粒子の分散液を形成させる。
【００４９】
具体的には、凝集用分散液に臨界凝集濃度以上の凝集剤を加え塩析させると同時に、撹拌機構が後述の撹拌翼である反応装置（図１参照）において撹拌し、ワックス含有ポリエステル樹脂粒子のガラス転移点温度以上で加熱融着させて凝集粒子を形成しつつ徐々に粒径を成長させ、目的の粒径となったところで水を多量に加えて粒径成長を停止し、さらに加熱、撹拌しながら粒子表面を平滑にして形状を制御して着色粒子を形成させる。
なお、ここにおいて凝集用分散液に凝集剤と同時に水に対して無限溶解する有機溶剤を加えてもよい。また、例えば消石灰、ソーダ灰、ベントナイト、フライアッシュ、カオリンなどよりなる凝集助剤を用いることができる。
【００５０】
凝集剤としては特に限定されるものではないが、金属の塩から選択されるものが好適に使用される。
具体的には、例えばナトリウム、カリウム、リチウムなどのアルカリ金属の塩などの一価の金属の塩、例えばカルシウム、マグネシウム、マンガン、銅などの二価の金属の塩、鉄、アルミニウムなどの三価の金属の塩などが挙げられ、具体的な塩としては、塩化ナトリウム、塩化カリウム、塩化リチウム、塩化カルシウム、塩化マグネシウム、塩化亜鉛、硫酸銅、硫酸マグネシウム、硫酸マンガンなどを挙げることができ、これらの中で特に好ましくは二価の金属の塩である。二価の金属の塩を使用すると、より少量で凝集を進めることができる。これらは１種または２種以上を組み合わせて使用してもよい。
【００５１】
凝集剤の凝集用分散液に対する添加量は、臨界凝集濃度以上であることが好ましく、より好ましくは臨界凝集濃度の１．２倍以上、更に好ましくは、臨界凝集濃度の１．５倍以上である。
ここに、「臨界凝集濃度」とは、水性分散物の安定性に関する指標であり、凝集剤を添加して凝集が発生する濃度を示すものである。この臨界凝集濃度は、分散された粒子成分などによって大きく変化するものである。例えば、岡村誠三他著「高分子化学１７，６０１（１９６０）日本高分子学会編」などに記述されている手法により、詳細な臨界凝集濃度を求めることができる。また、別な手法として、目的とする凝集用分散液に所望の塩を濃度を変えて添加し、その凝集用分散液のξ（ゼータ）電位を測定し、この値が変化する塩濃度を臨界凝集濃度として求めることもできる。
【００５２】
水に対して無限溶解する有機溶剤としては、形成されるポリエステル樹脂を溶解させないものが選択され、具体的には、メタノール、エタノール、１−プロパノール、２−プロパノール、エチレングリコール、グリセリン、アセトンなどが挙げられるが、炭素数が３以下のメタノール、エタノール、１−プロパノール、２−プロパノールのアルコールが好ましく、特に、２−プロパノールが好ましい。
この水に対して無限溶解する有機溶剤の添加量は、凝集剤を添加した凝集用分散液に対して１〜１００体積％が好ましい。
【００５３】
凝集工程においては、凝集剤を添加した後に放置する放置時間（加熱を開始するまでの時間）をできるだけ短くすることが好ましい。すなわち、凝集剤を添加した後、凝集用分散液の加熱をできるだけ速やかに開始し、ワックス含有ポリエステル樹脂粒子のガラス転移点温度以上とすることが好ましい。この理由は明確ではないが、放置時間の経過によって粒子の凝集状態が変動して、得られるトナー粒子の粒径分布が不安定になったり、表面性が変動したりする問題が発生するおそれがあるからである。放置時間は、通常３０分以内とされ、好ましくは１０分以内である。凝集剤を添加する温度は特に限定されないが、ワックス含有ポリエステル樹脂粒子のガラス転移点温度以下であることが好ましい。
【００５４】
また、凝集工程においては、加熱により速やかに昇温させることが好ましく、昇温速度は１℃／分以上とすることが好ましい。昇温速度の上限は、特に限定されないが、急速な融着の進行による粗大粒子の発生を抑制する観点から１５℃／分以下とすることが好ましい。さらに、凝集用分散液がガラス転移点温度以上の温度に到達した後、当該凝集用分散液の温度を一定時間保持することにより、融着を継続させることが肝要である。これにより、着色粒子の成長（ワックス含有ポリエステル樹脂粒子および着色剤粒子の凝集）と、融着（粒子間の界面の消失）とを効果的に進行させることができ、最終的に得られるトナー粒子の耐久性を向上することができる。
【００５５】
〔着色剤〕
着色剤粒子の分散液は、着色剤を水系媒体中に分散することにより調製することができる。着色剤の分散処理においては、着色剤が均一に分散されることから、水系媒体中で界面活性剤濃度を臨界ミセル濃度以上にした状態で行われることが好ましい。着色剤の分散処理に使用する分散機は特に限定されないが、上記（１）の油滴形成工程において用いたものを挙げることができる。また、使用することのできる界面活性剤としては、特に限定されるものではないが、下記のアニオン系界面活性剤を好適なものの例として挙げることができる。
【００５６】
アニオン系界面活性剤としては、ドデシルスルフォン酸ナトリウム、ドデシルベンゼンスルフォン酸ナトリウム、アリールアルキルポリエーテルスルフォン酸ナトリウム、３，３−ジスルフォンジフェニル尿素−４，４−ジアゾ−ビス−アミノ−８−ナフトール−６−スルフォン酸ナトリウム、２，２，５，５−テトラメチル−トリフェニルメタン−４，４−ジアゾ−ビス−β−ナフトール−６−スルフォン酸ナトリウムなどのスルフォン酸塩類；ドデシル硫酸ナトリウム、テトラデシル硫酸ナトリウム、ペンタデシル硫酸ナトリウム、オクチル硫酸ナトリウムなどの硫酸塩類；オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなどの脂肪酸塩類が挙げられる。
【００５７】
使用される着色剤としては、カーボンブラック、磁性体、染料、顔料などを任意に使用することができ、カーボンブラックとしてはチャンネルブラック、ファーネスブラック、アセチレンブラック、サーマルブラック、ランプブラックなどが使用される。磁性体としては鉄、ニッケル、コバルトなどの強磁性金属、これらの金属を含む合金、フェライト、マグネタイトなどの強磁性金属の化合物、強磁性金属を含まないが熱処理する事により強磁性を示す合金、例えばマンガン−銅−アルミニウム、マンガン−銅−錫などのホイスラー合金と呼ばれる種類の合金、二酸化クロムなどを用いる事ができる。
【００５８】
染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５などを用いる事ができ、またこれらの混合物も用いる事ができる。顔料としてはＣ．Ｉ．ピグメントレッド５、同４８：１、同５３：１、同５７：１、同１２２、同１３９、同１４４、同１４９、同１６６、同１７７、同１７８、同２２２、Ｃ．Ｉ．ピグメントオレンジ３１、同４３、Ｃ．Ｉ．ピグメントイエロー１４、同１７、同７４、同９３、同９４、同１３８、同１５５、同１８０、同１８５、Ｃ．Ｉ．ピグメントグリーン７、Ｃ．Ｉ．ピグメントブルー１５：３、同６０などを用いる事ができ、これらの混合物も用いる事ができる。数平均一次粒子径は種類により多様であるが、概ね１０〜２００ｎｍ程度が好ましい。
【００５９】
荷電制御剤粒子を構成する荷電制御剤としては種々の公知のもので、かつ水系媒体中に分散することができるものを使用することができる。具体的には、ニグロシン系染料、ナフテン酸または高級脂肪酸の金属塩、アルコキシル化アミン、第４級アンモニウム塩化合物、アゾ系金属錯体、サリチル酸金属塩あるいはその金属錯体などが挙げられる。
この荷電制御剤粒子は、分散した状態で数平均一次粒子径が１０〜５００ｎｍ程度とすることが好ましい。
【００６０】
〔反応装置〕
ワックス含有ポリエステル樹脂粒子を凝集させて融着させて得られる着色粒子によるトナー粒子によって構成されるトナーでは、反応装置内の流れを層流とし、内部の温度分布を均一化することができる撹拌翼および撹拌槽を使用して、凝集工程での温度、回転数、時間を制御することにより、所期の形状係数および均一性の高い形状分布を有するものとすることができる。均一性の高い形状分布を有するトナーを得ることができる理由は、層流を形成させた場で凝集工程を行うと、凝集および融着が進行している凝集粒子に強いストレスが加わらず、かつ流れが加速された層流においては撹拌槽内の温度分布が均一である結果、凝集粒子の形状分布が均一になるからであると推定される。さらに、加熱、撹拌による形状制御工程を行うことで、凝集粒子は徐々に球形化し、得られる着色粒子の形状を任意に制御できる。
【００６１】
ワックス含有ポリエステル樹脂粒子を凝集させて融着させて得られる着色粒子によるトナー粒子によって構成されるトナーを製造する際に使用される撹拌翼および撹拌槽としては、例えば図１に示すものを好適な例として挙げることができる。
この反応装置は、上段の撹拌翼が下段の撹拌翼に対して回転方向に先行した交差角αを持って配設された、多段の構成とされた撹拌翼を備え、撹拌槽内には乱流を形成させるような邪魔板などの障害物を設けない特徴を有する。
【００６２】
図１に示す反応装置においては、熱交換用のジャケット１を外周部に装着した縦型円筒状の撹拌槽２内の中心部に回転軸３が垂設され、この回転軸３に、撹拌槽２の底面に近接された下段に位置する撹拌翼４ｂと、より上段に位置する撹拌翼４ａとが設けられている。上段の撹拌翼４ａは、下段に位置する撹拌翼４ｂに対して回転方向に先行した交差角αをもった状態とされている。
なお、図１中、矢印は回転方向を示し、７は上部材料投入口、８は下部材料投入口である。
【００６３】
本発明のトナーの製造方法においては、撹拌翼４ａ、４ｂの交差角αは９０°未満であることが好ましい。この交差角αの下限は特に限定されるものではないが、５°以上９０°未満であることが好ましく、さらに好ましくは１０°以上９０°未満である。
このような構成とすることで、上段に配設されている撹拌翼４ａによりまず凝集用分散液が撹拌され、下側への流れが形成される。次いで、下段に配設された撹拌翼４ｂにより、上段の撹拌翼４ａで形成された流れがさらに下方へ加速されると共にこの撹拌翼４ａ自体でも下方への流れが別途形成され、全体として流れが加速されて進行するものと推定される。
【００６４】
撹拌翼の形状については、乱流を形成させないものであれば特に限定されないが、図１に示した方形板状のものなど、貫通孔などを有さない連続した面を有するものより形成されるものが好ましく、曲面を有していてもよい。
撹拌翼が乱流を形成させないものであることによって、重合工程においてはワックス含有ポリエステル樹脂粒子同士の合一が発生せず、さらに、ワックス含有ポリエステル樹脂粒子の破壊による再分散も発生しない。また、凝集工程においては過度な凝集粒子同士の衝突を抑制することができ、粒径分布の均一性を高めることができ、従って、均一な粒径分布のトナーを得ることができる。また、粒子の過度な合一を抑制することができるため、均一な形状のトナーを得ることができる。
【００６５】
（４）濾過・洗浄工程；
この濾過・洗浄工程では、上記の凝集工程で得られた着色粒子の分散液から当該着色粒子を濾別する濾過処理と、濾別された着色粒子（ケーキ状の集合物）から界面活性剤や凝集剤などの付着物を除去する洗浄処理とが施される。ここに、濾過処理方法としては、遠心分離法、ヌッチェなどを使用して行う減圧濾過法、フィルタープレスなどを使用して行う濾過法などがあり、特に限定されるものではない。
【００６６】
（５）乾燥工程；
この乾燥工程では、洗浄処理された着色粒子に乾燥処理が施される。この乾燥工程で使用される乾燥機としては、スプレードライヤー、真空凍結乾燥機、減圧乾燥機などを挙げることができる。乾燥処理された着色粒子の水分量は、１．０質量％以下であることが好ましく、更に好ましくは０．５質量％以下とされる。
【００６７】
ここに、着色粒子の水分量は、カールフィッシャー法によって測定することができる。具体的には、温度３０℃、湿度８５％ＲＨの試料調湿環境条件、１１０℃の試料加熱条件で水分量測定装置「ＡＱＳ−７２４」（平沼産業（株）製）を用い、温度３０℃、湿度８５％ＲＨの高温高湿環境下において２４時間放置した着色粒子において測定される水分量を着色粒子の水分量とした。
【００６８】
また、乾燥処理された着色粒子同士が、弱い粒子間引力で凝集して凝集体を形成している場合には、当該凝集体を解砕処理してもよい。ここに、解砕処理装置としては、ジェットミル、ヘンシェルミキサー、コーヒーミル、フードプロセッサーなどの機械式の解砕装置を使用することができる。
【００６９】
（６）外添剤添加工程；
この外添剤添加工程は、乾燥処理された着色粒子に、流動性、帯電性の改良およびクリーニング性の向上などの目的で外添剤を添加する工程である。外添剤を添加するために使用される装置としては、タービュラーミキサー、ヘンシェルミキサー、ナウターミキサー、Ｖ型混合機などの種々の公知の混合装置を挙げることができる。
【００７０】
外添剤としては特に限定されるものではなく、種々の無機微粒子、有機微粒子および滑剤などを使用することができる。無機微粒子としては、シリカ、チタニア、アルミナなどの無機酸化物粒子の使用が好ましく、さらに、これら無機微粒子はシランカップリング剤やチタンカップリング剤などによって疎水化処理されていることが好ましい。
疎水化処理の程度としては特に限定されるものではないが、メタノールウェッタビリティーとして４０〜９５のものが好ましい。メタノールウェッタビリティーとは、メタノールに対する濡れ性を評価するものである。この方法は、内容量２００ｍｌのビーカー中に入れた蒸留水５０ｍｌに、測定対象の無機微粒子を０．２ｇ秤量し添加する。メタノールを先端が液体中に浸漬されているビュレットから、ゆっくり撹拌した状態で無機微粒子の全体が濡れるまでゆっくり滴下する。この無機微粒子を完全に濡らすために必要なメタノールの量をａ（ｍｌ）とした場合に、下記式１により疎水化度が算出される。
（式１）  疎水化度＝｛ａ／（ａ＋５０）｝×１００
【００７１】
この外添剤の添加量は、トナー中に０．１〜５．０質量％、好ましくは０．５〜４．０質量％であることが好ましい。また、外添剤としては種々のものを組み合わせて使用してもよい。
【００７２】
〔トナーの形状係数〕
以上のような製造方法によって得られたトナーにおいては、形状係数が１．０〜１．６の範囲にあるトナー粒子の割合が６５個数％以上であることが好ましく、７０個数％以上であることがより好ましい。この形状係数が１．０〜１．６の範囲にあるトナー粒子の割合が６５個数％以上であることにより、転写材に転写されたトナー層におけるトナー粒子の充填密度が高くなって定着性が向上し、オフセットが発生しにくくなる。また、トナー粒子が破砕しにくくなって帯電付与部材の汚染が減少し、トナーの帯電性が安定する。
【００７３】
トナーの形状係数とは、下記式２により算出されるものであり、トナー粒子の丸さの度合いを示す。
（式２）  形状係数＝｛（最大径／２）2 ×π｝／投影面積
【００７４】
ここに、最大径とは、トナー粒子の平面上への投影像を２本の平行線で挟んだとき、その平行線の間隔が最大となる粒子の幅をいう。また、投影面積とは、トナー粒子の平面上への投影像の面積をいう。ここでは、この形状係数は、走査型電子顕微鏡により２０００倍にトナー粒子を拡大した写真を撮影し、ついでこの写真に基づいて「ＳＣＡＮＮＩＮＧＩＭＡＧＥＡＮＡＬＹＺＥＲ」（日本電子社製）を使用して写真画像の解析を行うことにより測定した。この際、１００個のトナー粒子を使用して形状係数を上記式２にて算出したものである。
【００７５】
この形状係数を制御する方法は特に限定されるものではなく、例えば、上記（３）の凝集工程に続いて反応装置によって旋回流を付与しながら加熱、撹拌する方法などを利用することができる。
【００７６】
〔トナーの形状係数の変動係数〕
また、以上のような製造方法によって得られたトナーにおいては、形状係数の変動係数が１６％以下であることが好ましく、１４％以下であることがより好ましい。形状係数の変動係数が１６％以下であることにより、転写されたトナー層（粉体層）の空隙が減少して定着性が向上し、定着オフセットが発生しにくくなる。また、帯電量分布がシャープとなるため、転写効率が高くなって画質が向上する。
【００７７】
トナーの形状係数の変動係数とは、下記式３により算出されるものである。
（式３）  変動係数＝（Ｓ1 ／Ｋ）×１００
【００７８】
式３中、Ｓ1 は１００個のトナー粒子の形状係数の標準偏差を示し、Ｋは形状係数の平均値を示す。
【００７９】
このトナーの形状係数および形状係数の変動係数を、極めてロットのバラツキなく均一に制御するために、凝集工程において、形成されつつある凝集粒子の特性をモニタリングしながら適正な工程終了時期を決めてもよい。モニタリングするとは、インラインに測定装置を組み込みその測定結果に基づいて、工程条件の制御をするという意味である。すなわち、形状などの測定をインラインに組み込んで、凝集工程において逐次サンプリングを実施しながら形状や粒径を測定し、所望の形状になった時点で反応を停止する。モニタリング方法としては、特に限定されるものではないが、フロー式粒子像分析装置「ＦＰＩＡ−２０００」（シスメックス社製）を使用することができる。本装置は試料液を通過させつつリアルタイムで画像処理を行うことで形状をモニタリングできるため好適である。すなわち、反応場よりポンプなどを使用し、常時モニターし、形状などを測定することを行い、所望の形状などになった時点で反応を停止するものである。
【００８０】
〔トナーの個数変動係数〕
また、以上のような製造方法によって得られたトナーにおいては、トナーの個数粒度分布における個数変動係数が２７％以下であることが好ましく、２５％以下であることがさらに好ましい。個数変動係数が２７％以下であることにより、転写されたトナー層（粉体層）の空隙が減少して定着性が向上し、定着オフセットが発生しにくくなる。また、帯電量分布がシャープとなるため、転写効率が高くなって画質が向上する。
【００８１】
この個数粒度分布および個数変動係数はマルチサイザー３（ベックマン・コールター社製）で測定されるものである。本発明においてはマルチサイザー３を用い、データの採取と処理を行う専用のソフトウェアを搭載したコンピューターを接続して使用した。前記マルチサイザー３において使用するアパーチャーとしては１００μｍのものを用いて、２μｍ以上のトナーの体積、個数を測定して個数粒度分布および個数平均粒径を算出した。個数粒度分布とは、粒子径に対するトナー粒子の相対度数を表すものであり、個数平均粒径とは、個数粒度分布におけるメジアン径を表すものである。
【００８２】
トナーの個数粒度分布における個数変動係数とは、下記式４から算出されるものである。
（式４）  個数変動係数＝（Ｓ2 ／Ｄn ）×１００（％）
【００８３】
式４中、Ｓ2 は個数粒度分布における標準偏差を示し、Ｄnは個数平均粒径（μｍ）を示す。
【００８４】
トナーの個数粒度分布における個数変動係数を制御する方法は特に限定されるものではない。例えば、トナー粒子を風力により分級する方法も使用できるが、個数変動係数をより小さくするためには液中での分級が効果的である。この液中で分級する方法としては、遠心分離機を用い、回転数を制御してトナー粒子径の違いにより生じる沈降速度差に応じてトナー粒子を分別回収し調製する方法がある。
【００８５】
〔角がない着色粒子の割合〕
また、以上のような製造方法によって得られたトナーにおいては、トナーを構成する着色粒子中、角がない着色粒子の割合が５０個数％以上であることが好ましく、７０個数％以上であることがさらに好ましい。
【００８６】
角がない着色粒子の割合が５０個数％以上であることにより、転写されたトナー層（粉体層）の空隙が減少して定着性が向上し、定着オフセットが発生しにくくなる。また、摩耗、破断しやすい着色粒子および電荷の集中する部分を有する着色粒子が減少することとなり、帯電量分布がシャープとなって、帯電性も安定し、良好な画質を長期にわたって形成できる。
【００８７】
ここに、「角がない着色粒子」とは、電荷の集中するような突部またはストレスにより摩耗しやすいような突部を実質的に有しない着色粒子を言い、具体的には以下の着色粒子を角がない着色粒子という。すなわち、図２（ａ）に示すように、着色粒子Ｔの長径をＬとするときに、半径（Ｌ／１０）の円Ｃで、着色粒子Ｔの投影像の周囲線に対し１点で内側に接しつつ内側を転がした場合に、当該円Ｃが着色粒子Ｔの外側に実質的にはみ出さない場合を「角がない着色粒子」という。「実質的にはみ出さない場合」とは、はみ出す円が存在する突起が１箇所以下である場合をいう。また、「着色粒子の長径」とは、当該着色粒子の平面上への投影像を２本の平行線で挟んだとき、その平行線の間隔が最大となる粒子の幅をいう。なお、図２（ｂ）および（ｃ）は、それぞれ角のある着色粒子の投影像を示している。
【００８８】
角がない着色粒子の割合は、先ず、走査型電子顕微鏡によりトナー粒子を拡大した写真を撮影し、さらに拡大して１５，０００倍の写真像を得、次いでこの写真像について、外添剤を有する場合にはこれを無視して着色粒子像を描き、前記の角の有無を検出し、この検出作業を１００個のトナー粒子について行うことにより、測定した。
【００８９】
角がない着色粒子を得る方法は特に限定されるものではない。例えば、ワックス含有ポリエステル樹脂粒子の凝集停止段階では凝集粒子の表面には多くの凹凸があって平滑でないが、形状制御工程における撹拌温度、撹拌翼の回転数および撹拌時間などの条件を適当なものとすることによって、角がない着色粒子が得られる。これらの条件は、ワックス含有ポリエステル樹脂粒子の物性により変わるものであるが、例えば、ワックス含有ポリエステル樹脂粒子のガラス転移点温度以上で、より高回転数とすることにより、表面は滑らかとなり、角がない着色粒子が形成できる。
【００９０】
〔トナー粒子の粒径〕
また、以上のような製造方法によって得られたトナーにおいては、トナー粒子の粒径が体積基準のメジアン径で３〜８μｍであることが好ましい。このトナー粒子の粒径は、凝集工程における凝集剤の濃度や有機溶剤の添加量、または融着時間、さらにはポリエステル樹脂の組成によって制御することができる。体積基準のメジアン径が３〜８μｍであることにより、定着工程において、飛翔して加熱部材に付着し定着オフセットを発生させる付着力の大きいトナー粒子が少なくなり、また、転写効率が高くなってハーフトーンの画質が向上し、細線やドットなどの画質が向上する。
なお、この体積基準のメジアン径は、「マルチサイザー３」（ベックマン・コールター社製）にてアパーチャー径が５０μｍのものを使用し、１〜２０μｍまでの測定条件にて測定されたものである。
【００９１】
＜現像剤＞
本発明のトナーは、例えば磁性体を含有させて一成分磁性トナーとして使用する場合、いわゆるキャリアと混合して二成分現像剤として使用する場合、非磁性トナーを単独で使用する場合などが考えられ、いずれも好適に使用することができるが、本発明ではキャリアと混合して使用する二成分現像剤として使用することが好ましい。
【００９２】
二成分現像剤を構成するキャリアとしては、鉄、フェライト、マグネタイトなどの金属、それらの金属とアルミニウム、鉛などの金属との合金などの従来から公知の材料からなる磁性粒子を用いることができ、特にフェライト粒子を用いることが好ましい。
キャリアとしては、その体積基準のメジアン径としては１５〜１００μｍのものが好ましく、２５〜６０μｍのものがより好ましい。キャリアの体積基準のメジアン径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
キャリアとしては、さらに樹脂により被覆されているもの、あるいは樹脂中に磁性粒子を分散させたいわゆる樹脂分散型キャリアを用いることが好ましい。被覆用の樹脂組成としては、特に限定はないが、例えば、オレフィン系樹脂、スチレン系樹脂、スチレン−アクリル系樹脂、シリコーン系樹脂、エステル系樹脂あるいはフッ素含有重合体系樹脂などが用いられる。また、樹脂分散型キャリアを構成するための樹脂としては、特に限定されず公知のものを使用することができ、例えば、スチレン−アクリル系樹脂、ポリエステル樹脂、フッ素系樹脂、フェノール系樹脂など使用することができる。
【００９３】
＜現像方法＞
本発明のトナーが使用できる現像方法としては特に限定されない。いわゆるキャリアと混合して調製される二成分現像剤による方式やトナーのみよりなる一成分現像剤による方式など、いずれの方式にも好適に使用することができる。本発明のトナーは、帯電量分布がシャープであり、かつ、トナー間のバラツキの殆どないものである。
【００９４】
使用される現像器における現像剤担持体と潜像担持体との間には、交番電界を印加することが好ましい。この交番電界の条件は、交流周波数ｆが２００〜８０００Ｈｚであり、ピーク間電圧Ｖp-p が５００〜３０００Ｖであることが好ましい。
【００９５】
＜画像形成方法＞
本発明の画像形成方法は、潜像担持体上に形成された潜像を本発明のトナーを含む現像剤で現像し、可視化した後に転写材にトナーを転写する工程を含むものである。
具体的には、潜像担持体上に静電的に形成されたトナー潜像を、上記の非接触現像方式の現像方法などを適用して現像剤によって顕在化させてトナー像を得、このトナー像を転写電界を作用させることにより転写材に転写し、その後、転写材上に転写されたトナー像を後述する定着方法などを適用することによって転写材に定着させることにより、可視画像が得られる。
【００９６】
＜定着方法＞
本発明のトナーを使用する好適な定着方法としては、いわゆる接触加熱方式のものを挙げることができる。接触加熱方式としては、特に熱圧定着方式、さらには熱ロール定着方式および固定配置された加熱体を内包した回動する加圧部材により定着する圧接加熱定着方式を挙げることができる。
【００９７】
熱ロール定着方式の定着方法においては、通常、表面にフッ素樹脂などが被覆された鉄やアルミニウムなどよりなる金属シリンダー内部に熱源が備えられた上ローラと、シリコーンゴムなどで形成された下ローラとから構成された定着装置が用いられる。
熱源としては、線状のヒータが用いられ、このヒータによって上ローラの表面温度が１２０〜２００℃程度に加熱される。上ローラおよび下ローラ間には圧力が加えられており、この圧力によって下ローラが変形されることにより、この変形部にいわゆるニップが形成される。ニップの幅は１〜１０ｍｍ、好ましくは１．５〜７ｍｍとされる。定着線速は４０ｍｍ／ｓｅｃ〜６００ｍｍ／ｓｅｃとされることが好ましい。ニップの幅が過小である場合には、熱を均一にトナーに付与することができなくなり、定着ムラが発生するおそれがあり、一方、ニップ幅が過大である場合には、トナー粒子に含有されるポリエステル樹脂の溶融が促進され、定着オフセットが発生するおそれがある。
【００９８】
定着装置は、クリーニング機構が付与されたものであってもよい。クリーニング機構としては、シリコーンオイルを上ローラまたはフィルム部材に供給する機構やシリコーンオイルを含浸したパッド、ローラ、ウェッブなどでクリーニングする機構が挙げられる。なお、シリコーンオイルとしては、ポリジメチルシロキサン、ポリメチルフェニルシロキサン、ポリジフェニルシロキサンなどを使用することが出来る。さらに、フッ素を含有するシロキサンも好適に使用することが出来る。
【００９９】
以上、本発明の実施の形態について説明したが、本発明は上記の態様に限定されるものではなく、種々の変更を加えることができる。
【実施例】
【０１００】
以下に、本発明の効果を確認するために行った実施例について説明するが、本発明はこの実施例に限定されるものではない。
【０１０１】
＜ワックス含有ポリエステル樹脂粒子の調製例１＞
アゼライン酸３２ｇ（１３９ｍｍｏｌ）と、１，１０−デカンジオール２８ｇ（１３９ｍｍｏｌ）およびペンタエリスリトールテトラベヘン酸エステル６ｇを９５℃に加熱した状態で２ｇのドデシルベンゼンスルフォン酸を含有する２４０ｇの水（酸性基含有界面活性剤の含有量０．８３質量％）に添加し、超音波分散機にて分散させて油滴を形成させる。ついでこの反応液を９５℃にて２４時間反応させ、ワックス含有ポリエステル樹脂粒子（１）を調製した。このワックス含有ポリエステル樹脂粒子（１）におけるＧＰＣにより測定される重量平均分子量（Ｍｗ）は２０，０００、数平均分子量（Ｍｎ）が１０，０００、ガラス転移点温度Ｔｇが６０℃、軟化点温度が１２５℃であり、また、このワックス含有ポリエステル樹脂粒子（１）の大きさは数平均一次粒子径で２２０ｎｍであった。
【０１０２】
＜ワックス含有ポリエステル樹脂粒子の調製例２＞
ポリオキシエチレン（２，２）−２，２−ビス（４−ヒドロキシフェニル）プロパン２２ｇ（５４ｍｍｏｌ）、ネオペンチルグリコール１．２ｇ（１０ｍｍｏｌ）、テレフタル酸１０ｇおよびイソフタル酸０．６ｇ（合わせて６４ｍｍｏｌ）、並びにマイクロクリスタリンワックス５ｇを９５℃に加熱した状態で３ｇのドデシルベンゼンスルフォン酸を含有する２４０ｇの水（酸性基含有界面活性剤の含有量１．２５質量％）に添加し、超音波分散機にて分散させて油滴を形成させる。ついでこの反応液を９８℃にて３６時間反応させ、ワックス含有ワックス含有ポリエステル樹脂粒子（２）を調製した。このワックス含有ポリエステル樹脂粒子（２）におけるＧＰＣにより測定される重量平均分子量（Ｍｗ）は３０，０００、数平均分子量（Ｍｎ）が９，０００、ガラス転移点温度Ｔｇが５２℃、軟化点温度が１１７℃であり、また、このワックス含有ポリエステル樹脂粒子（２）の大きさは数平均一次粒子径で２３０ｎｍであった。
【０１０３】
＜ワックス含有ポリエステル樹脂粒子の調製例３＞
ポリオキシエチレン（２，２）−２，２−ビス（４−ヒドロキシフェニル）プロパン２２ｇ（５４ｍｍｏｌ）、ネオペンチルグリコール１．２ｇ（１０ｍｍｏｌ）、テレフタル酸９．５ｇおよびイソフタル酸０．５ｇ（合わせて６０ｍｍｏｌ）、トリメリット酸０．５ｇ（２ｍｍｏｌ）およびカルナウバワックス「精製カルナウバワックス１号」（野田ワックス社製）８ｇを９５℃に加熱した状態で３ｇのドデシルベンゼンスルフォン酸を含有する２４０ｇの水（酸性基含有界面活性剤の含有量１．２５質量％）に添加し、超音波分散機にて分散させて油滴を形成させる。ついでこの反応液を９５℃にて２４時間反応させ、ワックス含有ポリエステル樹脂粒子（３）を調製した。このワックス含有ポリエステル樹脂粒子（３）におけるＧＰＣにより測定される重量平均分子量（Ｍｗ）は５０，０００、数平均分子量（Ｍｎ）が５，０００、ガラス転移点温度Ｔｇが５６℃、軟化点温度が１２０℃であり、また、このワックス含有ポリエステル樹脂粒子（３）の大きさは数平均一次粒子径で２１０ｎｍであった。
【０１０４】
＜ワックス含有ポリエステル樹脂粒子の調製例４＞
ポリオキシエチレン（２，２）−２，２−ビス（４−ヒドロキシフェニル）プロパン２２ｇ（５４ｍｍｏｌ）、ネオペンチルグリコール１．２ｇ（１０ｍｍｏｌ）、テレフタル酸９．５ｇおよびイソフタル酸０．５ｇ（合わせて６０ｍｍｏｌ）、トリメリット酸０．５ｇ（２ｍｍｏｌ）およびフィッシャートロプシュワックス８ｇを９５℃に加熱した状態で３ｇのドデシルベンゼンスルフォン酸を含有する２４０ｇの水（酸性基含有界面活性剤の含有量１．２５質量％）に添加し、超音波分散機にて分散させて油滴を形成させる。ついでこの反応液を９５℃にて２４時間反応させ、ワックス含有ポリエステル樹脂粒子（４）を調製した。このワックス含有ポリエステル樹脂粒子（４）におけるＧＰＣにより測定される重量平均分子量（Ｍｗ）は５０，０００、数平均分子量（Ｍｎ）が５，０００、ガラス転移点温度Ｔｇが５６℃、軟化点温度が１２０℃であり、また、このワックス含有ポリエステル樹脂粒子（４）の大きさは数平均一次粒子径で２１０ｎｍであった。
【０１０５】
＜ワックス含有ポリエステル樹脂粒子の調製例５＞
２ｇのドデシルベンゼンスルフォン酸に代えて２ｇのドデシルベンゼンスルフォン酸ナトリウムを用いたことの他はワックス含有ポリエステル樹脂粒子の調製例１と同様にしてワックス含有ポリエステル樹脂粒子の調製を試みたところ、重縮合反応が進行せず、ワックス含有ポリエステル樹脂粒子を得ることができなかった。
【０１０６】
＜着色剤分散液の調製例１＞
アニオン系界面活性剤のドデシルベンゼンスルフォン酸ナトリウム１．０ｇをイオン交換水３０ｍｌに撹拌溶解した。この溶液を撹拌しながら、着色剤としてカーボンブラック「リーガル３３０Ｒ」（キャボット社製）７ｇを徐々に添加し、ついで、機械式分散機「クレアミックス」（エム・テクニック（株）製）を用いて分散処理することにより、着色剤粒子の分散液（以下「着色剤分散液」ともいう。）（１）を調製した。得られた着色剤分散液（１）における着色剤粒子の粒子径を、マイクロトラックＵＰＡ粒度分布計「９３４０−ＵＰＡ」（ＨＯＮＥＹＷＥＬＬ社製）を用いて測定したところ、体積平均粒径（体積で重みづけされた平均粒径）で９２ｎｍであった。
【０１０７】
＜着色剤分散液の調製例２＞
着色剤分散液の調製例１において、カーボンブラック７ｇに代えて顔料「Ｃ．Ｉ．ピグメントイエロー１８５」８ｇを用いたこと以外は着色剤分散液の調製例１と同様にして着色剤分散液（２）を調製した。得られた着色剤分散液（２）における着色剤粒子の粒子径を、マイクロトラックＵＰＡ粒度分布計「９３４０−ＵＰＡ」（ＨＯＮＥＹＷＥＬＬ社製）を用いて測定したところ、体積平均粒径で８７ｎｍであった。
【０１０８】
＜着色剤分散液の調製例３＞
着色剤分散液の調製例１において、カーボンブラック７ｇに代えてキナクリドン系マゼンタ顔料「Ｃ．Ｉ．ピグメントレッド１２２」８ｇを用いたこと以外は着色剤分散液の調製例１と同様にして着色剤分散液（３）を調製した。得られた着色剤分散液（３）における着色剤粒子の粒子径を、マイクロトラックＵＰＡ粒度分布計「９３４０−ＵＰＡ」（ＨＯＮＥＹＷＥＬＬ社製）を用いて測定したところ、体積平均粒径で９０ｎｍであった。
【０１０９】
＜着色剤分散液の調製例４＞
着色剤分散液の調製例１において、カーボンブラック７ｇに代えてフタロシアニン系シアン顔料「Ｃ．Ｉ．ピグメントブルー１５：３」７ｇを用いたこと以外は着色剤分散液の調製例１と同様にして着色剤分散液（４）を調製した。得られた着色剤分散液（４）における着色剤粒子の粒子径を、マイクロトラックＵＰＡ粒度分布計「９３４０−ＵＰＡ」（ＨＯＮＥＹＷＥＬＬ社製）を用いて測定したところ、体積平均粒径で９０ｎｍであった。
【０１１０】
＜着色粒子の製造例Ｋ１＞
温度センサー、冷却管、窒素導入装置、撹拌装置を取り付けた反応容器（四つ口フラスコ）に、ワックス含有ポリエステル樹脂粒子（１）と、イオン交換水３０ｇと、着色剤分散液（１）とを仕込み、内温を３０℃に調製した後、この凝集用分散液に５Ｎの水酸化ナトリウム水溶液を加えてｐＨを１０．０に調製した。次いで、塩化マグネシウム・６水和物１ｇをイオン交換水２０ｍｌに溶解した水溶液を、撹拌下、３０℃にて１０分間かけて添加した。１分間放置した後に昇温を開始し、この会合系を１０分間かけて９０℃まで昇温した。撹拌は図１に示すような撹拌装置を使用した。
その状態でフロー粒子像分析装置「ＦＰＩＡ２０００」（シスメックス社製）にて凝集粒子の粒径を測定し、個数平均粒径が５．２μｍになった時点で、塩化ナトリウム２ｇをイオン交換水２０ｍｌに溶解した水溶液を添加して粒子成長を停止させ、さらに、９５℃にて１０時間にわたり加熱撹拌することにより、融着を継続させて形状制御を行った後、この系を３０℃まで冷却し、塩酸を添加してｐＨを２．０に調製し、撹拌を停止した。
生成した粒子を濾過し、４５℃のイオン交換水で繰り返し洗浄し、その後、４０℃の温風で乾燥して着色粒子（Ｋ１）を得た。
この着色粒子（Ｋ１）についての形状係数、形状係数の変動係数、個数粒度分布における個数変動係数、角がない着色粒子の割合を表１に示した。
【０１１１】
＜着色粒子の製造例Ｋ２＞
着色粒子の製造例Ｋ１において、ワックス含有ポリエステル樹脂粒子（１）の代わりにワックス含有ポリエステル樹脂粒子（２）を使用し、さらに分散液混合液のｐＨを１１．０に調製し、個数平均粒径が５．５μｍとなった時点で粒子成長を停止させたこと以外は着色粒子の製造例Ｋ１と同様にして着色粒子（Ｋ２）を得た。
この着色粒子（Ｋ２）についての形状係数、形状係数の変動係数、個数粒度分布における個数変動係数、角がない着色粒子の割合を表１に示した。
【０１１２】
＜着色粒子の製造例Ｋ３＞
着色粒子の製造例Ｋ１において、ワックス含有ポリエステル樹脂粒子（１）の代わりにワックス含有ポリエステル樹脂粒子（３）を使用し、さらに分散液混合液のｐＨを１０．５に調製し、個数平均粒径が５．５μｍとなった時点で粒子成長を停止させたこと以外は着色粒子の製造例Ｋ１と同様にして着色粒子（Ｋ３）を得た。
この着色粒子（Ｋ３）についての形状係数、形状係数の変動係数、個数粒度分布における個数変動係数、角がない着色粒子の割合を表１に示した。
【０１１３】
＜着色粒子の製造例Ｋ４＞
着色粒子の製造例Ｋ１において、ワックス含有ポリエステル樹脂粒子（１）の代わりにワックス含有ポリエステル樹脂粒子（４）を使用し、さらに分散液混合液のｐＨを１０．５に調製し、個数平均粒径が５．５μｍとなった時点で粒子成長を停止させたこと以外は着色粒子の製造例Ｋ１と同様にして着色粒子（Ｋ４）を得た。
この着色粒子（Ｋ４）についての形状係数、形状係数の変動係数、個数粒度分布における個数変動係数、角がない着色粒子の割合を表１に示した。
【０１１４】
＜着色粒子の製造例Ｋ５＞
着色粒子の製造例Ｋ１において、撹拌装置として通常の錨型撹拌装置を使用した他は着色粒子の製造例Ｋ１と同様にして着色粒子（Ｋ５）を得た。
この着色粒子（Ｋ５）についての形状係数、形状係数の変動係数、個数粒度分布における個数変動係数、角がない着色粒子の割合を表１に示した。
【０１１５】
＜着色粒子の製造例Ｙ１＞
着色粒子の製造例Ｋ１において、着色剤分散液（１）の代わりに着色剤分散液（２）を使用し、個数平均粒径が５．５μｍとなった時点で粒子成長を停止させたこと以外は着色粒子の製造例Ｋ１と同様にして着色粒子（Ｙ１）を得た。
この着色粒子（Ｙ１）についての形状係数、形状係数の変動係数、個数粒度分布における個数変動係数、角がない着色粒子の割合を表１に示した。
【０１１６】
＜着色粒子の製造例Ｙ２＞
着色粒子の製造例Ｋ２において、着色剤分散液（１）の代わりに着色剤分散液（２）を使用し、分散液混合液のｐＨを９．０に調製し、個数平均粒径が５．４μｍとなった時点で粒子成長を停止させたこと以外は着色粒子の製造例Ｋ２と同様にして着色粒子（Ｙ２）を得た。
この着色粒子（Ｙ２）についての形状係数、形状係数の変動係数、個数粒度分布における個数変動係数、角がない着色粒子の割合を表１に示した。
【０１１７】
＜着色粒子の製造例Ｙ３＞
着色粒子の製造例Ｋ３において、着色剤分散液（１）の代わりに着色剤分散液（２）を使用し、個数平均粒径が５．３μｍとなった時点で粒子成長を停止させたこと以外は着色粒子の製造例Ｋ３と同様にして着色粒子（Ｙ３）を得た。
この着色粒子（Ｙ３）についての形状係数、形状係数の変動係数、個数粒度分布における個数変動係数、角がない着色粒子の割合を表１に示した。
【０１１８】
＜着色粒子の製造例Ｙ４＞
着色粒子の製造例Ｋ４において、着色剤分散液（１）の代わりに着色剤分散液（２）を使用し、個数平均粒径が５．５μｍとなった時点で粒子成長を停止させたこと以外は着色粒子の製造例Ｋ４と同様にして着色粒子（Ｙ４）を得た。
この着色粒子（Ｙ４）についての形状係数、形状係数の変動係数、個数粒度分布における個数変動係数、角がない着色粒子の割合を表１に示した。
【０１１９】
＜着色粒子の製造例Ｙ５＞
着色粒子の製造例Ｙ１において、撹拌装置として通常の錨型撹拌装置を使用した他は着色粒子の製造例Ｙ１と同様にして着色粒子（Ｙ５）を得た。
この着色粒子（Ｙ５）についての形状係数、形状係数の変動係数、個数粒度分布における個数変動係数、角がない着色粒子の割合を表１に示した。
【０１２０】
＜着色粒子の製造例Ｍ１＞
着色粒子の製造例Ｋ１において、着色剤分散液（１）の代わりに着色剤分散液（３）を使用し、個数平均粒径が５．５μｍとなった時点で粒子成長を停止させたこと以外は着色粒子の製造例Ｋ１と同様にして着色粒子（Ｍ１）を得た。
この着色粒子（Ｍ１）についての形状係数、形状係数の変動係数、個数粒度分布における個数変動係数、角がない着色粒子の割合を表１に示した。
【０１２１】
＜着色粒子の製造例Ｍ２＞
着色粒子の製造例Ｋ２において、着色剤分散液（１）の代わりに着色剤分散液（３）を使用し、分散液混合液のｐＨを９．０に調製し、個数平均粒径が５．４μｍとなった時点で粒子成長を停止させたこと以外は着色粒子の製造例Ｋ２と同様にして着色粒子（Ｍ２）を得た。
この着色粒子（Ｍ２）についての形状係数、形状係数の変動係数、個数粒度分布における個数変動係数、角がない着色粒子の割合を表１に示した。
【０１２２】
＜着色粒子の製造例Ｍ３＞
着色粒子の製造例Ｋ３において、着色剤分散液（１）の代わりに着色剤分散液（３）を使用し、個数平均粒径が５．３μｍとなった時点で粒子成長を停止させたこと以外は着色粒子の製造例Ｋ３と同様にして着色粒子（Ｍ３）を得た。
この着色粒子（Ｍ３）についての形状係数、形状係数の変動係数、個数粒度分布における個数変動係数、角がない着色粒子の割合を表１に示した。
【０１２３】
＜着色粒子の製造例Ｍ４＞
着色粒子の製造例Ｋ４において、着色剤分散液（１）の代わりに着色剤分散液（３）を使用し、個数平均粒径が５．５μｍとなった時点で粒子成長を停止させたこと以外は着色粒子の製造例Ｋ４と同様にして着色粒子（Ｍ４）を得た。
この着色粒子（Ｍ４）についての形状係数、形状係数の変動係数、個数粒度分布における個数変動係数、角がない着色粒子の割合を表１に示した。
【０１２４】
＜着色粒子の製造例Ｍ５＞
着色粒子の製造例Ｍ１において、撹拌装置として通常の錨型撹拌装置を使用した他は着色粒子の製造例Ｍ１と同様にして着色粒子（Ｍ５）を得た。
この着色粒子（Ｍ５）についての形状係数、形状係数の変動係数、個数粒度分布における個数変動係数、角がない着色粒子の割合を表１に示した。
【０１２５】
＜着色粒子の製造例Ｃ１＞
着色粒子の製造例Ｋ１において、着色剤分散液（１）の代わりに着色剤分散液（４）を使用し、個数平均粒径が５．５μｍとなった時点で粒子成長を停止させたこと以外は着色粒子の製造例Ｋ１と同様にして着色粒子（Ｃ１）を得た。
この着色粒子（Ｃ１）についての形状係数、形状係数の変動係数、個数粒度分布における個数変動係数、角がない着色粒子の割合を表１に示した。
【０１２６】
＜着色粒子の製造例Ｃ２＞
着色粒子の製造例Ｋ２において、着色剤分散液（１）の代わりに着色剤分散液（４）を使用し、分散液混合液のｐＨを９．０に調製し、個数平均粒径が５．４μｍとなった時点で粒子成長を停止させたこと以外は着色粒子の製造例Ｋ２と同様にして着色粒子（Ｃ２）を得た。
この着色粒子（Ｃ２）についての形状係数、形状係数の変動係数、個数粒度分布における個数変動係数、角がない着色粒子の割合を表１に示した。
【０１２７】
＜着色粒子の製造例Ｃ３＞
着色粒子の製造例Ｋ３において、着色剤分散液（１）の代わりに着色剤分散液（４）を使用し、個数平均粒径が５．３μｍとなった時点で粒子成長を停止させたこと以外は着色粒子の製造例Ｋ３と同様にして着色粒子（Ｃ３）を得た。
この着色粒子（Ｃ３）についての形状係数、形状係数の変動係数、個数粒度分布における個数変動係数、角がない着色粒子の割合を表１に示した。
【０１２８】
＜着色粒子の製造例Ｃ４＞
着色粒子の製造例Ｋ４において、着色剤分散液（１）の代わりに着色剤分散液（４）を使用し、個数平均粒径が５．５μｍとなった時点で粒子成長を停止させたこと以外は着色粒子の製造例Ｋ４と同様にして着色粒子（Ｃ４）を得た。
この着色粒子（Ｃ４）についての形状係数、形状係数の変動係数、個数粒度分布における個数変動係数、角がない着色粒子の割合を表１に示した。
【０１２９】
＜着色粒子の製造例Ｃ５＞
着色粒子の製造例Ｃ１において、撹拌装置として通常の錨型撹拌装置を使用した他は着色粒子の製造例Ｃ１と同様にして着色粒子（Ｃ５）を得た。
この着色粒子（Ｃ５）についての形状係数、形状係数の変動係数、個数粒度分布における個数変動係数、角がない着色粒子の割合を表１に示した。
【０１３０】
＜トナーの製造例＞
以上の合計２０種類の着色粒子（Ｋ１）〜着色粒子（Ｃ５）１００質量部の各々に、数平均一次粒子径が１２ｎｍの疎水化度が８０であるシリカ１．０質量部と、数平均一次粒子径が２５ｎｍの疎水化度が８０であるチタニア１．０質量部とを添加し、ヘンシェルミキサーを用いて混合することにより、トナー（Ｋ１）〜トナー（Ｃ５）のそれぞれを得た。
なお、これらのトナーを構成するトナー粒子について、外添剤の添加によっては、その形状および粒径は変化しなかった。
【０１３１】
＜比較用トナーの製造例１＞
テレフタル酸２９９ｇと、ポリオキシプロピレン（２，２）−２，２−ビス（４−ヒドロキシフェニル）プロパン２１１ｇと、ペンタエリスリトール８２ｇとを、温度計、ステンレススチール製撹拌器、ガラス製窒素ガス導入管および流下式コンデンサを備えた丸底フラスコ内に入れ、このフラスコをマントルヒータにセットし、窒素ガス導入管より窒素ガスを導入してフラスコ内を不活性雰囲気に保った状態で昇温せしめた。そして、０．０５ｇのジブチル錫オキシドを加え、軟化点温度において反応を追跡しながら温度２００℃で反応せしめ、以ってクロロホルム不溶分１７質量％のポリエステル樹脂Ａを製造した。このポリエステル樹脂Ａのガラス転移点温度は５９℃であり、軟化点温度は１３１℃であった。
ポリエステル樹脂Ａの１００質量部にカーボンブラック６質量部およびペンタエリスリトールテトラベヘン酸エステル６質量部を混合し、溶融、混練、冷却、粉砕および分級し、体積基準のメジアン径が６．８μｍの比較用着色粒子（Ｋ６）を得、次いで、疎水性シリカ（数平均一次粒子径が１２ｎｍ）１．０質量部と、疎水性酸化チタン（数平均一次粒子径が２５ｎｍ）１．２質量部とを添加し、ヘンシェルミキサーを用いて混合することにより、比較用トナー（Ｋ６）を得た。
この比較用着色粒子（Ｋ６）についての形状係数、形状係数の変動係数、個数粒度分布における個数変動係数、角がない着色粒子の割合を表１に示した。
【０１３２】
＜比較用トナーの製造例２＞
比較用トナーの製造例１において、カーボンブラックの代わりに顔料「Ｃ．Ｉ．ピグメントイエロー１８５」８質量部を用いたこと以外は比較用着色粒子（Ｋ６）と同様にして体積基準のメジアン径が６．４μｍの比較用着色粒子（Ｙ６）を得、比較用トナーの製造例１と同様にして比較用トナー（Ｙ６）を得た。
この比較用着色粒子（Ｙ６）についての形状係数、形状係数の変動係数、個数粒度分布における個数変動係数、角がない着色粒子の割合を表１に示した。
【０１３３】
＜比較用トナーの製造例３＞
比較用トナーの製造例１において、カーボンブラックの代わりにキナクリドン系マゼンタ顔料「Ｃ．Ｉ．ピグメントレッド１２２」９質量部を用いたこと以外は比較用着色粒子（Ｋ６）と同様にして体積基準のメジアン径が６．４μｍの比較用着色粒子（Ｍ６）を得、比較用トナーの製造例１と同様にして比較用トナー（Ｍ６）を得た。
この比較用着色粒子（Ｍ６）についての形状係数、形状係数の変動係数、個数粒度分布における個数変動係数、角がない着色粒子の割合を表１に示した。
【０１３４】
＜比較用トナーの製造例４＞
比較用トナーの製造例１において、カーボンブラックの代わりにタロシアニン系シアン顔料「Ｃ．Ｉ．ピグメントブルー１５：３」９質量部を用いたこと以外は比較用着色粒子（Ｋ６）と同様にして体積基準のメジアン径が６．４μｍの比較用着色粒子（Ｃ６）を得、比較用トナーの製造例１と同様にして比較用トナー（Ｃ６）を得た。
この比較用着色粒子（Ｃ６）についての形状係数、形状係数の変動係数、個数粒度分布における個数変動係数、角がない着色粒子の割合を表１に示した。
【０１３５】
【表１】
0004670732.tif 000002
【０１３６】
＜現像剤の製造例＞
以上のように製造した２０種類のトナー（Ｋ１）〜（Ｃ５）および４種類の比較用トナー（Ｋ６）〜（Ｃ６）の各々２０ｇと、アクリル樹脂で被覆した４５μｍフェライトキャリア４００ｇとを混合することにより、現像剤（Ｋ１）〜（Ｃ５）および比較用現像剤（Ｋ６）〜（Ｃ６）のそれぞれを製造した。
【０１３７】
＜実施例１〜５、比較例１＞
複写機「ｂｉｚｈｕｂ  Ｃ５００」（コニカミノルタ社製）を使用して２０種類の現像剤（Ｋ１）〜（Ｃ５）および４種類の比較用現像剤（Ｋ６）〜（Ｃ６）を、現像剤（Ｋ１）、現像剤（Ｙ１）、現像剤（Ｃ１）および現像剤（Ｍ１）の組み合せ（実施例１）、現像剤（Ｋ２）、現像剤（Ｙ２）、現像剤（Ｃ２）および現像剤（Ｍ２）の組み合せ（実施例２）、現像剤（Ｋ３）、現像剤（Ｙ３）、現像剤（Ｃ３）および現像剤（Ｍ３）の組み合せ（実施例３）、現像剤（Ｋ４）、現像剤（Ｙ４）、現像剤（Ｃ４）および現像剤（Ｍ４）の組み合せ（実施例４）、現像剤（Ｋ５）、現像剤（Ｙ５）、現像剤（Ｃ５）および現像剤（Ｍ５）の組み合せ（実施例５）、並びに比較用現像剤（Ｋ６）、比較用現像剤（Ｙ６）、比較用現像剤（Ｃ６）および比較用現像剤（Ｍ６）の組み合せ（比較例１）で使用し、以下の条件においてフルカラーの画像形成を行い、下記の方法でカブリ濃度、および細線再現性の評価、並びに定着オフセット発生の有無についての評価を行った。結果を表２に示す。
【０１３８】
［潜像担持体］：潜像担持体としては積層型有機感光体を用い、感光体表面電位が−７５０Ｖとなるよう設定した。
［現像器］：現像器としては、接触現像方式のものを用い、−６１０Ｖの直流電圧に、交流周波数２０００Ｈｚ、ピーク間電圧（Ｖp-p ）２７００Ｖの交番電圧を重畳して印加するよう設定した。
【０１３９】
［定着装置］：定着装置としては圧接加熱定着方式の定着装置を用いた。構成は下記の通りである。
テトラフルオロエチレン−パーフルオロアルキルビニルエーテル共重合体で表面を被覆した直径３０ｍｍのヒータを中央部に内蔵した円柱状の鉄からなる上ローラを有し、表面が同様にテトラフルオロエチレン−パーフルオロアルキルエーテル共重合体で被覆したシリコーンゴムで構成された直径３０ｍｍの下ローラを有している。線圧は０．８ｋｇ／ｃｍに設定され、ニップの幅は４．３ｍｍとした。
この定着装置を使用して、印字の線速を２５０ｍｍ／ｓｅｃに設定した。定着の温度は上ローラの表面温度で制御し、１８５℃の設定温度とした。なお、定着装置のクリーニング機構としてポリジフェニルシリコーン（２０℃の粘度が１０，０００ｃｐのもの）を含浸したパッドを押し当てる方式のものを使用した。
【０１４０】
〔カブリ濃度の評価〕
印字されていない白紙について、マクベス反射濃度計「ＲＤ−９１８」を用いて２０ヶ所の絶対画像濃度を測定して平均し、白紙濃度とする。そして、フルカラーにて各色１５％の画素率で１枚間欠モードにて、高温高湿環境下（温度３５℃、湿度８５％ＲＨ）にて２０００００枚にわたる画像形成を行い、２０００００枚目に形成された画像の白地部分について、同様に２０ヶ所の絶対画像濃度を測定して平均し、この平均濃度から白紙濃度を引いた値をカブリ濃度として評価した。カブリ濃度が０．００５以下であれば、カブリは実用的に問題ないといえる。
【０１４１】
〔細線再現性についての評価〕
上記のカブリ濃度の評価で行った２０００００枚の画像形成において、画像形成初期および２０００００枚形成後に、各々、４色のトナーを各ドットで構成させた線画の解像度（細線再現性）を評価した。線画は、画像形成装置の現像方向に対して横方向に形成し、解像度は、識別可能な細線の１ｍｍ当たりの本数を測定することにより評価した。ここに、「識別可能な細線」とは、倍率１０倍のルーペを用いて観察したときに、分断されずに連続してラインが判別できるものをいう。
【０１４２】
〔定着オフセットの発生およびパッドの汚れについて評価〕
各色５％の画素率で形成されたフルカラーのハーフトーン画像を使用し、低温低湿（温度１０℃、湿度１０％ＲＨ）にて連続で１００００枚印字する。次いで、一晩機械を停止した後に、再度機械を立ち上げ、最初の一枚目に発生する定着オフセット現象による画像汚れの有無及びパッドの汚れの状態を目視評価した。
低温環境下において評価を行うと、使用される転写材自体の温度が低いためにトナーは当該転写材に定着しにくくなる。特に連続して印字を行うと、上ローラの表面温度は徐々に低下するためにより定着しにくくなる。トナーの転写材への定着性が低い場合は、一部のトナーが定着装置の上ローラに移動して定着オフセット現象を発生させ、さらに定着装置のクリーニング機構として上ローラにパッドを押し当てる構成のものを使用すると、定着されずに上ローラに移動したトナーが当該パッドに蓄積されることとなる。そして、機械を十分に停止した後の最初の一枚目の印字においては、上ローラの表面温度が十分に高くなっているのでパッドに蓄積されていたトナーが吐出されて定着オフセット現象が発生する。
【０１４３】
【表２】
0004670732.tif 000003
【０１４４】
表２から明らかなように、実施例１〜５に係るトナーを使用して行った画像形成においては、形成された画像におけるカブリ濃度が０．００５以下と、実質的にカブリが発生しないことが確認された。また、定着オフセットおよびパッドの汚れも、実用上問題のない程度しか発生しないことが確認された。一方、比較例１に係るトナーを使用して行った画像形成においては、ワックスの遊離現象に起因すると推測されるカブリが発生すると共に、定着オフセットの発生およびパッドの汚れが観察された。
【図面の簡単な説明】
【０１４５】
【図１】反応装置の一例を示す斜視図である。
【図２】（ａ）は、角のない着色粒子の投影像を示す説明図であり、（ｂ）および（ｃ）は、それぞれ角のある着色粒子の投影像を示す説明図である。
【符号の説明】
【０１４６】
１    熱交換用ジャケット
２    撹拌槽
３    回転軸
４ａ、４ｂ  撹拌翼
７    上部材料投入口
８    下部材料投入口
α    交差角
【図１】
0004670732.tif 000004
【図２】
0004670732.tif 000005